(57)【要約】【課題】スギ材などの軟質木材を使用することができ、表面硬度などの物性に優れると共に均質な性能を有し、且つ従来に比べ製造コストが低減できるので、多様な用途で実用的に使用することができる表層圧密木材及びその製造方法を提供する。【解決手段】木材板の繊維方向に平行な表面から当該木材板の内部に向かって開孔する所定深さの複数の微細孔を有し、木材板の表面から微細孔の深さ付近までの表層部が圧密化された状態にあり、圧密化された表層部には、モノマー、オリゴマー、プレポリマーなどの樹脂前駆体が重合又は縮合してなる樹脂成分が充填された状態にある。【選択図】図６
2018165030.tif 000002
【特許請求の範囲】
【請求項１】
木材板の繊維方向に平行な表面から当該木材板の内部に向かって開孔する所定深さの複数の微細孔を有し、
前記木材板の表面から前記微細孔の深さ付近までの表層部が圧密化された状態にあり、
前記圧密化された表層部には、モノマー、オリゴマー、プレポリマーなどの樹脂前駆体が重合又は縮合してなる樹脂成分が充填された状態にある表層圧密木材。
【請求項２】
前記樹脂成分は、アクリル系モノマー又はオリゴマーが重合してなることを特徴とする請求項１に記載の表層圧密木材。
【請求項３】
前記樹脂成分は、アクリル系モノマー又はオリゴマーと共にメチロール化樹脂プレポリマーを併用して、これらが単独又は相互に重合又は縮合してなることを特徴とする請求項２に記載の表層圧密木材。
【請求項４】
前記メチロール化樹脂プレポリマーは、フェノール樹脂プレポリマーであることを特徴とする請求項３に記載の表層圧密木材。
【請求項５】
前記微細孔は、その孔径が１００μｍ以下であって、前記表面における開孔密度が１５個／ｃｍ２以上あることを特徴とする請求項１〜４のいずれか１つに記載の表層圧密木材。
【請求項６】
前記微細孔は、紫外線波長域のレーザを用いたインサイジングにより開孔したものであることを特徴とする請求項１〜５のいずれか１つに記載の表層圧密木材。
【請求項７】
木材板の繊維方向に平行な表面から当該木材板の内部に向かって開孔する所定深さの複数の微細孔を形成する微細孔形成工程と、
前記木材板の表面から前記微細孔を介して当該微細孔の深さ付近までの表層部に重合性又は縮合性のモノマー、オリゴマー、プレポリマーなどの樹脂前駆体を注入する注入工程と、
当該注入工程後の前記木材板の表層部を加熱すると共に当該表層部を略垂直な方向から圧縮して、前記表層部のみを圧密化する圧密化工程と、
前記注入工程で注入した前記樹脂前駆体を重合又は縮合して樹脂成分を形成し、当該樹脂成分を圧密化された前記表層部に充填する樹脂化工程とを有する表層圧密木材の製造方法。
【請求項８】
前記圧密化工程と前記樹脂化工程とが同時に進行することを特徴とする請求項７に記載の表層圧密木材の製造方法。
【請求項９】
前記樹脂成分は、アクリル系モノマー又はオリゴマーが重合してなることを特徴とする請求項７又は８に記載の表層圧密木材の製造方法。
【請求項１０】
前記樹脂成分は、アクリル系モノマー又はオリゴマーと共にメチロール化樹脂プレポリマーを併用して、これらが単独又は相互に重合又は縮合してなることを特徴とする請求項９に記載の表層圧密木材の製造方法。
【請求項１１】
前記メチロール化樹脂プレポリマーは、フェノール樹脂プレポリマーであることを特徴とする請求項１０に記載の表層圧密木材の製造方法。
【請求項１２】
前記微細孔は、その孔径が１００μｍ以下であって、前記表面における開孔密度が１５個／ｃｍ２以上あることを特徴とする請求項７〜１１のいずれか１つに記載の表層圧密木材の製造方法。
【請求項１３】
前記微細孔は、紫外線波長域のレーザを用いたインサイジングにより開孔したものであることを特徴とする請求項７〜１２のいずれか１つに記載の表層圧密木材の製造方法。
【発明の詳細な説明】
【技術分野】
【０００１】
本発明は、表層圧密木材及びその製造方法に関するものであり、特に表面物性（硬度）に優れ、且つ変形固定性能（耐水性）を有する表層圧密木材及びその製造方法に関するものである。
【背景技術】
【０００２】
木材は、日本のような高温・多湿の環境にも順応する優れた特性を備えている。また、木材の公共施設での採用や消費者の意識の高揚から国産木材の活用も広まり、一定の市場規模を有するに至っている。しかしながら、国産木材のうちスギ材などの軟質木材は、表面硬度が低く多様な用途で使用することができないという問題がある。
【０００３】
そこで、これらの軟質木材の硬度を向上させることにより、多様な用途展開を図ろうという試みがなされてきた。例えば、木材板の内部空隙に樹脂成分を充填して単板強度を向上させる方法が提案されている（例えば、下記特許文献１）。しかし、木材板の全体に樹脂成分を均一に充填することが難しく、均一に充填できたとしても、使用する樹脂の量が多く加工コストが嵩むという問題があった。
【０００４】
そこで、表面材として使用される木材板の表層部のみを硬化させることが検討されている。例えば、下記特許文献２においては、表層改質木質材料の製造装置および製造方法が提案されている。また、下記非特許文献１においては、本発明者らによる木質傾斜機能材料が提案されている。更に、下記非特許文献２においては、ロール圧密による表層圧密木材が提案されている。
【先行技術文献】
【特許文献】
【０００５】
【特許文献１】特開平０５‐２４５８０６号公報
【特許文献２】特開２００８‐３０７７９８号公報
【非特許文献】
【０００６】
【非特許文献１】福田聡史，野村昌樹，他；日本材料学会東海支部第１０回学術講演会要旨集，Ｐ．１１６‐１１７（２０１６）
【非特許文献２】長谷川良一，児玉順一；平成１８年岐阜県生活技術研究所研究報告，Ｎｏ．９，Ｐ．５０‐５７（２００６）
【発明の概要】
【発明が解決しようとする課題】
【０００７】
ところで、上記特許文献２の表層改質木質材料は、木材板を薬液中で圧縮することにより表層部のみを選択的に一次的に圧縮し、この圧縮部分の復元時に薬液の浸透性を向上させるというものである。しかし、実際に使用される木材板のように繊維方向に長い材料に対して、薬液の均質な浸透を得ることは難しいという問題があった。
【０００８】
また、上記非特許文献１の木質傾斜機能材料は、ＵＶレーザインサイジングを用いて木材板の表面に無数の微細孔を開孔する。次に、この微細孔を介して木材板の表層部に各種樹脂を注入して、表層部の仮道管内腔に樹脂成分を充填するというものである。しかし、表層部に各種樹脂を注入した場合であっても、仮道管内腔に樹脂を充填するには多くの樹脂を使用しなければならず、依然として使用する樹脂の量が多く加工コストが嵩むという問題があった。
【０００９】
また、上記非特許文献２の表層圧密木材は、ロール圧密により表層細胞を圧縮し、その後熱処理もしくは樹脂により圧縮層を固定化するというものである。まず、樹脂を使用せず熱処理あるいは水蒸気処理によって圧縮固定する場合には、物性の向上に限界があり絶対的な性能では樹脂を併用したものに劣るという問題があった。また、樹脂により圧縮層を固定する場合には、圧縮後の表層細胞に樹脂を均一に浸透させることが難しいという問題があった。
【００１０】
そこで、本発明は、以上のようなことに対処して、スギ材などの軟質木材を使用することができ、表面硬度などの物性に優れると共に均質な性能を有し、且つ従来に比べ製造コストが低減できるので、多様な用途で実用的に使用することができる表層圧密木材及びその製造方法を提供することを目的とする。
【課題を解決するための手段】
【００１１】
上記課題の解決にあたり、本発明者らは、鋭意研究の結果、木材板の表層部を補強する成分として分子量の小さな樹脂化前の樹脂前駆体を使用し、この樹脂前駆体を注入した表層部のみを圧密化すると共に樹脂前駆体を表層部の内部で樹脂化できることを見出し本発明の完成に至った。
【００１２】
即ち、本発明に係る表層圧密木材は、請求項１の記載によると、
木材板の繊維方向に平行な表面から当該木材板の内部に向かって開孔する所定深さの複数の微細孔を有し、
前記木材板の表面から前記微細孔の深さ付近までの表層部が圧密化された状態にあり、
前記圧密化された表層部には、モノマー、オリゴマー、プレポリマーなどの樹脂前駆体が重合又は縮合してなる樹脂成分が充填された状態にある。
【００１３】
また、本発明は、請求項２の記載によると、請求項１に記載の表層圧密木材であって、
前記樹脂成分は、アクリル系モノマー又はオリゴマーが重合してなることを特徴とする。
【００１４】
また、本発明は、請求項３の記載によると、請求項２に記載の表層圧密木材であって、
前記樹脂成分は、アクリル系モノマー又はオリゴマーと共にメチロール化樹脂プレポリマーを併用して、これらが単独又は相互に重合又は縮合してなることを特徴とする。
【００１５】
また、本発明は、請求項４の記載によると、請求項３に記載の表層圧密木材であって、
前記メチロール化樹脂プレポリマーは、フェノール樹脂プレポリマーであることを特徴とする。
【００１６】
また、本発明は、請求項５の記載によると、請求項１〜４のいずれか１つに記載の表層圧密木材であって、
前記微細孔は、その孔径が１００μｍ以下であって、前記表面における開孔密度が１５個／ｃｍ２以上あることを特徴とする。
【００１７】
また、本発明は、請求項６の記載によると、請求項１〜５のいずれか１つに記載の表層圧密木材であって、
前記微細孔は、紫外線波長域のレーザを用いたインサイジングにより開孔したものであることを特徴とする。
【００１８】
また、本発明に係る表層圧密木材の製造方法は、請求項７の記載によると、
木材板の繊維方向に平行な表面から当該木材板の内部に向かって開孔する所定深さの複数の微細孔を形成する微細孔形成工程と、
前記木材板の表面から前記微細孔を介して当該微細孔の深さ付近までの表層部に重合性又は縮合性のモノマー、オリゴマー、プレポリマーなどの樹脂前駆体を注入する注入工程と、
当該注入工程後の前記木材板の表層部を加熱すると共に当該表層部を略垂直な方向から圧縮して、前記表層部のみを圧密化する圧密化工程と、
前記注入工程で注入した前記樹脂前駆体を重合又は縮合して樹脂成分を形成し、当該樹脂成分を圧密化された前記表層部に充填する樹脂化工程とを有する。
【００１９】
また、本発明は、請求項８の記載によると、請求項７に記載の表層圧密木材の製造方法であって、
前記圧密化工程と前記樹脂化工程とが同時に進行することを特徴とする。
【００２０】
また、本発明は、請求項９の記載によると、請求項７又は８に記載の表層圧密木材の製造方法であって、
前記樹脂成分は、アクリル系モノマー又はオリゴマーが重合してなることを特徴とする。
【００２１】
また、本発明は、請求項１０の記載によると、請求項９に記載の表層圧密木材の製造方法であって、
前記樹脂成分は、アクリル系モノマー又はオリゴマーと共にメチロール化樹脂プレポリマーを併用して、これらが単独又は相互に重合又は縮合してなることを特徴とする。
【００２２】
また、本発明は、請求項１１の記載によると、請求項１０に記載の表層圧密木材の製造方法であって、
前記メチロール化樹脂プレポリマーは、フェノール樹脂プレポリマーであることを特徴とする。
【００２３】
また、本発明は、請求項１２の記載によると、請求項７〜１１のいずれか１つに記載の表層圧密木材の製造方法であって、
前記微細孔は、その孔径が１００μｍ以下であって、前記表面における開孔密度が１５個／ｃｍ２以上あることを特徴とする。
【００２４】
また、本発明は、請求項１３の記載によると、請求項７〜１２のいずれか１つに記載の表層圧密木材の製造方法であって、
前記微細孔は、紫外線波長域のレーザを用いたインサイジングにより開孔したものであることを特徴とする。
【発明の効果】
【００２５】
上記構成によれば、本発明に係る表層圧密木材は、木材板の繊維方向に平行な表面から当該木材板の内部に向かって開孔する所定深さの複数の微細孔を有している。本発明においては、この微細孔を介して木材板の表層部に樹脂前駆体を均一に浸透させることができる。また、本発明に係る表層圧密木材は、木材板の表面から微細孔の深さ付近までの表層部が圧密化された状態にある。更に、この圧密化された表層部には、モノマー、オリゴマー、プレポリマーなどの樹脂前駆体が重合又は縮合してなる樹脂成分が充填された状態にある。
【００２６】
これらのことにより、上記構成によれば、スギ材などの軟質木材を使用することができ、表面硬度などの物性に優れると共に均質な性能を有し、且つ従来に比べ製造コストが低減できるので、多様な用途で実用的に使用することができる表層圧密木材を提供することができる。
【００２７】
また、上記構成によれば、本発明に係る表層圧密木材においては、樹脂成分は、アクリル系モノマー又はオリゴマーが重合してなるものであってもよい。このことにより、上記構成によれば、上記作用効果をより具体的に発揮することができる。
【００２８】
また、上記構成によれば、本発明に係る表層圧密木材においては、樹脂成分は、アクリル系モノマー又はオリゴマーと共にメチロール化樹脂プレポリマーを併用して、これらが単独又は相互に重合又は縮合してなるものであってもよい。更に、上記構成によれば、メチロール化樹脂プレポリマーは、フェノール樹脂プレポリマーであってもよい。これらのことにより、上記構成によれば、上記作用効果をより具体的に発揮することができる。
【００２９】
また、上記構成によれば、本発明に係る表層圧密木材においては、微細孔は、その孔径が１００μｍ以下であって、表面における開孔密度が１５個／ｃｍ２以上であってもよい。更に、上記構成によれば、微細孔は、紫外線波長域のレーザを用いたインサイジングにより開孔したものであってもよい。これらのことにより、この微細孔を介して木材板の表層部に樹脂前駆体をより均一に浸透させることができる。よって、上記構成によれば、上記作用効果をより具体的に発揮することができる。
【００３０】
また、上記構成によれば、本発明に係る表層圧密木材の製造方法は、微細孔形成工程と注入工程と圧密化工程と樹脂化工程とを有している。まず、微細孔形成工程では、木材板の繊維方向に平行な表面から当該木材板の内部に向かって開孔する所定深さの複数の微細孔を形成する。次に、注入工程では、木材板の表面から微細孔を介して当該微細孔の深さ付近までの表層部に重合性又は縮合性のモノマー、オリゴマー、プレポリマーなどの樹脂前駆体を注入する。このことにより、微細孔を介して木材板の表層部に樹脂前駆体を均一に浸透させることができる。
【００３１】
次に、圧密化工程では、注入工程後の木材板の表層部を加熱すると共に当該表層部を略垂直な方向から圧縮して、表層部のみを圧密化する。更に、樹脂化工程では、注入工程で注入した樹脂前駆体を重合又は縮合して樹脂成分を形成し、当該樹脂成分を圧密化された表層部に充填する。なお、上記構成によれば、圧密化工程と樹脂化工程とが同時に進行するようにしてもよい。
【００３２】
これらのことにより、上記構成によれば、スギ材などの軟質木材を使用することができ、表面硬度などの物性に優れると共に均質な性能を有し、且つ従来に比べ製造コストが低減できるので、多様な用途で実用的に使用することができる表層圧密木材の製造方法を提供することができる。
【００３３】
また、上記構成によれば、本発明に係る表層圧密木材の製造方法においては、樹脂成分は、アクリル系モノマー又はオリゴマーが重合してなるものであってもよい。このことにより、上記構成によれば、上記作用効果をより具体的に発揮することができる。
【００３４】
また、上記構成によれば、本発明に係る表層圧密木材の製造方法においては、樹脂成分は、アクリル系モノマー又はオリゴマーと共にメチロール化樹脂プレポリマーを併用して、これらが単独又は相互に重合又は縮合してなるものであってもよい。更に、上記構成によれば、メチロール化樹脂プレポリマーは、フェノール樹脂プレポリマーであってもよい。これらのことにより、上記構成によれば、上記作用効果をより具体的に発揮することができる。
【００３５】
また、上記構成によれば、本発明に係る表層圧密木材の製造方法においては、微細孔は、その孔径が１００μｍ以下であって、表面における開孔密度が１５個／ｃｍ２以上であってもよい。更に、上記構成によれば、微細孔は、紫外線波長域のレーザを用いたインサイジングにより開孔したものであってもよい。これらのことにより、この微細孔を介して木材板の表層部に樹脂前駆体をより均一に浸透させることができる。よって、上記構成によれば、上記作用効果をより具体的に発揮することができる。
【図面の簡単な説明】
【００３６】
【図１】微細孔形成工程におけるＵＶレーザインサイジングの様子を示す概要図である。
【図２】入射光径を変化させて木材表面に開孔した微細孔の状態を示す表面写真である。
【図３】減圧・加圧装置を使用した注入工程の概要図である。
【図４】樹脂液を注入した木材板の状態を示す（Ａ）平面と（Ｂ）断面の写真である。
【図５】圧密化工程における表層圧密化の様子を示す概要図である。
【図６】表層圧密木材の（Ａ）樹脂液注入前と（Ｂ）樹脂液注入後・圧密化前と（Ｃ）圧密化後の木口断面の状態を示す概念図である。
【図７】表層圧密木材の木口断面を示す写真である。
【図８】図７の木口断面において表層部付近を拡大した実体顕微鏡写真である。
【図９】図７の木口断面において木材表面から内層部に向けての密度の変化を示すグラフである。
【図１０】混合した樹脂液中のフェノール樹脂の濃度と注入量の関係を示すグラフである。
【図１１】混合した樹脂液中のフェノール樹脂の濃度を変化させた時の表層圧密木材の表面品位を示す写真である。
【発明を実施するための形態】
【００３７】
本発明においては、表層圧密木材に使用する木材として、一般に床材などの表面硬度を要求される用途に使用することのできない軟質木材を使用することができる。これらの軟質木材としては、組織内の空隙が多く軟質な（密度の低い）針葉樹を挙げることができる。例えば、国産の針葉樹を利用する場合には、スギ、ヒノキ、アカマツ、クロマツ、カラマツ、イチョウ、カヤ、サワラ、ヒバ、モミ、ツガ、イチイなどの木材を挙げることができる。また、上記国産の針葉樹以外にも輸入の針葉樹を利用することもできる。更に、本発明においては、軟質木材以外の通常の木材の表層を更に硬化して、より厳しい環境でも使用できる表層圧密木材を提供することもできる。以下、本実施形態においては、軟質木材を例として説明する。
【００３８】
そこで、これらの軟質木材の内部空隙（仮道管などの細胞内腔）に樹脂成分を均一に注入して、木材強度の向上を図ることが考えられる。しかし、減圧・加圧などの注入手段を用いても樹脂成分の均一な注入は難しく、特に木材板の繊維方向（仮道管の方向）に平行な表面（木表や木裏など）から細胞壁を介しての注入は特に難しい。また、様々な手段を使用して軟質木材の内部空隙に樹脂成分を注入できたとしても、木材全体に樹脂成分を充填すると、樹脂の使用量が多くなり加工コストの上昇を招く。
【００３９】
そこで、本発明においては、木材の表面硬度を要求される面の表層部のみに効率よく、且つ均一に樹脂成分を充填するものである。以下、本発明に係る表層圧密木材をその製造方法の一実施形態及び各実施例に基づいて説明する。なお、本発明は本実施形態に係る製造方法及び各実施例にのみ限定されるものではない。本実施形態においては、表層圧密木材の製造方法は、微細孔形成工程と注入工程と圧密化工程と樹脂化工程とを有している。
【００４０】
＜微細孔形成工程＞
上述のように、軟質木材においても、木材板の繊維方向に平行な表面から細胞壁を介しての樹脂成分の均一な注入は難しい。更に、樹種によっても注入に差異があり、同じ樹種であっても心材と辺材では注入に差異があり、易注入材と分類される樹種であっても一般的に辺材は易注入部だが、心材は難注入部とされる。更に、同じ木質材の表層部においても、早材部（年輪でない部分）は易注入部とされ、晩材部（年輪部分）は難注入部とされる。
【００４１】
ここで、易注入材とされる樹種（針葉樹に限定せず）には、ヒバ、カエデ、タモ、アカマツ、クロマツ、スギ、ツガ、モミ、アサダ、カバ、ヒメコマツ、ニレ、レッドウッド、
アッシュ、レッドオーク、バーチ、メイプル、ケンパス、パラゴムなどが挙げられる。一方、難注入材とされる樹種（針葉樹に限定せず）には、エゾマツ、トドマツ、トウヒ、ヒノキ、クルミ、ケヤキ、ブナ、ミズメ、カラマツ、カツラ、クリ、コナラ、サクラ、センダン、ミズナラ、ベイツガ、スプルース、ポプラ、ベイマツ、ウエスタンレッドシダー、
ビーチ、ホワイトオーク、キリ、ナラ、カリン、ユーカリ、アカシアマンギウムなどが挙げられる。
【００４２】
そこで、微細孔形成工程において、木材板の樹脂を充填する表層部の表面（表面硬度を要求される面）から当該表層部の内部に向かって開孔する無数の微細孔を形成する。なお、この微細孔は、表層部の表面から当該表面に略垂直な方向に向かって開孔することが好ましい。これらの微細孔は、木材板の表面から表層部の仮道管の細胞壁を貫通して形成される。よって、この微細孔を介して分子量の小さな樹脂前駆体を表層部のみに容易に注入することができる（詳細は後述する）。
【００４３】
このように、微細孔形成工程においては、表面硬度を要求される面（実際に使用される表面）に無数の微細孔が形成される。従って、これらの微細孔の孔径が大きい場合には、開孔状態を容易に視認することができる。一方、これらの微細孔の孔径が小さい場合には、開孔状態を容易に視認することができない。本発明においては、表層圧密木材が使用される目的によって、微細孔の孔径を適宜調整することができる。なお、本実施形態においては、開孔状態を容易に視認することができないように、微細孔の孔径を小さく調整するものとして説明する。このことにより、木材の表面品位を損なうことなく、且つ樹脂前駆体の均一な注入を容易にすることができる。
【００４４】
木材板の表面に微細孔を開孔する方法は、特に限定するものではなく、表層圧密木材の用途などによって適宜選定すればよい。なお、本実施形態においては、微細孔の開孔にレーザを用いたインサイジングを採用する。インサイジングとは、木材加工の分野などで薬剤の浸透性を良くするための方法の一つで、木材表面に多数の傷をつけて、そこから薬剤を浸透させるものである。汎用的な方法は刃物によって傷をつける方法であるが、刃物の代わりに炭酸ガスレーザなども使用される。このレーザを使用したインサイジングを特にレーザインサイジングという。
【００４５】
レーザインサイジングに使用するレーザの機種と波長域、及び、開孔径・開孔密度・開孔深度については特に限定するものではなく、加工する木材板の樹種と用途・心材と辺材・早材と晩材などによって適宜選定すればよい。例えば、エキシマレーザ（波長：１５７ｎｍ〜３５１ｎｍ）、ＹＡＧレーザ・ＹＶＯ４レーザ／第４高調波（波長：２６６ｎｍ）、及び、ブルーレーザ／青色半導体レーザ（波長：４０５ｎｍ、４５５ｎｍ）など、いずれを使用してもよく、１５７ｎｍ〜４５５ｎｍの広い波長域で適宜選定してもよい。
【００４６】
なお、本実施形態においては、紫外線波長域のレーザを用いたインサイジング（以下「ＵＶレーザインサイジング」という）により開孔を行った。紫外線領域の短波長でパルス幅の短いＵＶレーザは、理論集光径が小さく熱影響も少ないため精密・微細な加工が可能となる。本実施形態においては、特に加工効率の面からＹＶＯ４レーザの第３高調波の３５５ｎｍ付近を使用した。
【００４７】
ＵＶレーザインサイジングによる開孔径は、木材表面において１００μｍ〜２０μｍの範囲で調整可能である。本実施形態においては、開孔状態を容易に視認することができない開孔径１００μｍ以下、好ましくは５０μｍ以下とすることにより、木材の表面品位を損なうことなく微細孔形成が可能となる。
【００４８】
一方、ＵＶレーザインサイジングによる開孔密度と開孔深度は、加工する木材板の樹種・心材と辺材・早材と晩材、及び使用する樹脂前駆体の種類（後述する）によって適宜選定すればよい。なお、本実施形態において、スギ辺材などの易注入材に対する開孔密度は、１５個／ｃｍ２以上あることが好ましい。また、カラマツ心材などの難注入材に対する開孔密度は、５０個／ｃｍ２以上あることが好ましい。なお、開孔密度に関する詳細は、後述の実施例１〜３において詳述する。
【００４９】
一方、開孔深度は、表面硬度を向上させるために圧密化する表層の厚みに対応するものであり、加工する木材板の樹種と用途により適宜選定すればよい。なお、ＵＶレーザインサイジングによる開孔深度は、一般に数ｍｍ〜２０ｍｍ程度の開孔は可能である。このように、ＵＶレーザインサイジングを採用することにより、木材を効率よく加工することができると共に木材の表面品位を損なうことなく表層圧密木材の生産性が向上する。
【００５０】
図１は、微細孔形成工程におけるＵＶレーザインサイジングの様子を示す概要図である。図１において、レーザ発信器１から照射されたレーザ光２は、２枚のスキャンニングミラー（ガルバノミラー）３（３ａ、３ｂは各ミラーの回転モータ）で走査され、焦点距離が一定の集光レンズ（ｆθレンズ）４を使用して集光させ入射光径を絞る。この入射光径が絞られたレーザ光２は、２軸制御のＸＹステージ５に上載された木材板６の表面に照射される。
【００５１】
図２は、入射光径を変化させて木材表面に開孔した微細孔の状態を示す表面写真である。図２において、レーザ発信器の出力５Ｗでパルスの繰返し周波数５０ｋＨｚ（条件２〜４）、及び、レーザ発信器の出力１．５Ｗでパルスの繰返し周波数１５ｋＨｚ（条件１）の各条件のもと、焦点距離１６０ｍｍの集光レンズを使用して入射光径をそれぞれ８ｍｍ（条件２）、４ｍｍ（条件１、３）、１ｍｍ（条件４）に変化させた場合の結果である。理論的には、同一周波数であれば入射光径が大きいほど小さな孔径になるのであるが、周波数が５０ｋＨｚにおいては４ｍｍの入射光径で最も孔径が小さくなっている。また、パルスの繰返し周波数を１５ｋＨｚ（条件１）とすることで更に孔径が小さくなっている。
【００５２】
なお、本発明者らは、表面品位を損なわないという観点で評価したところ、孔径が１００μｍを超えると肉眼で明確に視認できることを確認した。また、孔径が５０〜１００μｍの範囲では、単位面積あたりの孔径密度や開孔パターンによって若干の影響を受けるもの実用的には問題とならないことを確認した。また、５０μｍ以下の孔径では微細孔の有無の判別が困難である。よって、本実施形態においては、微細孔の孔径は１００μｍ以下が好ましく、特に５０μｍ以下がより好ましい。なお、樹種の違い、心材と辺材、早材と晩材においても、孔径に関してはほぼ同様の結果を得た。なお、レーザ発信器の出力と照射時間に応じて、微細孔の開孔深度を制御できることを確認した。
【００５３】
＜注入工程＞
注入工程においては、加工する木材板の表面に開孔した微細孔を介して、当該微細孔の深さ付近までの表層部に重合性又は縮合性のモノマー、オリゴマー、プレポリマーなどの樹脂前駆体を注入する。これらの樹脂前駆体は、一般の樹脂に比べて分子量が小さく木材板の表層部の道管・仮道管の細胞壁を貫通する微細孔を介して表層部のみに容易に注入することができる。
【００５４】
ここで、樹脂前駆体とは、表層圧密木材の表層部に充填される樹脂成分の形成前の状態にある物資であって、本実施形態においては、重合性又は縮合性のモノマー（単量体）、オリゴマー（二量体・三量体などの低分子重合体）、プレポリマー（重合・縮合を途中で止めた中間生成物）などをいう。なお、本実施形態においては、モノマー又はオリゴマーとプレポリマーとが同一状態の物質を示して重複することがあってもよい。
【００５５】
本実施形態において、表層圧密木材の表層部に充填される樹脂成分は、特に限定するものではなく、樹脂前駆体として木材板の表層部に注入され、当該表層部で重合又は縮合して樹脂成分を形成するものであればよい。例えば、アクリル系樹脂、メタクリル系樹脂、アミノ樹脂、エポキシ樹脂、フェノール樹脂、ユリア樹脂、アルキド樹脂、メラミン樹脂、ウレタン樹脂、シリコーン樹脂、ポリアミド樹脂、ポリエステル樹脂（特に不飽和ポリエステル樹脂）などが挙げられる。また、これらの樹脂は、単独で使用するものであってもよく、２種以上の樹脂を併用して使用してもよい。
【００５６】
なお、本実施形態においては、樹脂前駆体としてアクリル系モノマー又はオリゴマー（以下、単に「アクリル系モノマー」という）を使用することが好ましい。また、これらのアクリル系モノマーの中でも、アクリル酸エステル又はメタクリル酸エステル（以下、両者を「（メタ）アクリル酸エステル」という）系モノマー（オリゴマーを含む）を使用することが特に好ましい。これらの（メタ）アクリル酸エステル系モノマーとしては、炭素数が１〜２０個のアルキルエステル或いはヒドロキシアルキルエステルであることが好ましく、モノ、ジ又はトリ（メタ）アクリル酸の誘導体も含まれる。これらの（メタ）アクリル酸エステル系モノマーは、ビニル重合によりポリ（メタ）アクリル酸エステルを硬化生成するが、重合による硬化収縮率が低く木材板の内部空隙（細胞内腔）への充填効率が良好となる。
【００５７】
これらのエステルを例示すると、（メタ）アクリル酸メチル、（メタ）アクリル酸エチル、（メタ）アクリル酸プロピル、（メタ）アクリル酸ブチル、（メタ）アクリル酸イソブチル、（メタ）アクリル酸ヘキシル、（メタ）アクリル酸ヘプチル、（メタ）アクリル酸オクチル、（メタ）アクリル酸−２−エチルヘキシル、（メタ）アクリル酸デシル、（メタ）アクリル酸トリデシル、（メタ）アクリル酸ステアリル、（メタ）アクリル酸ヒドロキシプロピル、ジ（メタ）アクリル酸エチレングリコール、トリ（メタ）アクリル酸トリメチロールプロパンチレングリコールなどが挙げられる。これらは単独又は２種以上混合して使用してもよい。
【００５８】
また、上記アクリル系モノマーは、ビニル基の重合であり主として直鎖状の樹脂成分を形成する。そこで、樹脂成分に分岐点を加えて凝集力を高めると共に３次元網目構造を形成して、充填強度を向上させるようにしてもよい。分岐点を加える成分（モノマー）としては、ビニル基以外の官能基を有するモノマーが考えられる。これらの官能基としては、例えば、カルボキシル基、酸無水物基、水酸基、アミド基、アミノ基、アルコキシ基、エポキシ基などがある。また、カルボキシ基含有モノマーとしては、アクリル酸、メタクリル酸、クロトン酸、カルボキシエチル（メタ）アクリレートなどが挙げられる。酸無水物基含有モノマーとしては、無水マレイン酸、無水イタコン酸などが挙げられる。水酸基含入モノマーとしては、２−ヒドロキシエチル（メタ）アクリレート、２−ヒドロキシプロピル（メタ）アクリレートなどが挙げられる。
【００５９】
なお、これらの（メタ）アクリル酸エステル系モノマーを樹脂前駆体として使用する場合には、ビニル基の重合のために重合開始剤を併用する。重合開始剤としては、ラウロイルパーオキシド、ベンゾイルパーオキシド、メチルエチルケトンパーオキシド、ジクミルパーオキシド、ジターシャリブチルパーオキシド、クメンハイドロパーオキシド等の有機過酸化物、アゾビスイソブチロニトリル等のアゾ化合物等が挙げられる。なお、本実施形態においては、重合開始剤としてアゾビスイソブチロニトリルを使用した。
【００６０】
なお、本実施形態においては、樹脂前駆体としてアクリル系モノマー、特に（メタ）アクリル酸エステル系モノマーと共に、メチロール化樹脂プレポリマーを併用することがより好ましい。（メタ）アクリル酸エステル系モノマーとメチロール化樹脂プレポリマーとを併用することにより、木材板の表層部を更に硬化させることができると共に、圧密化（後述する）した部分の水膨潤による変形回復を防止することができる。本実施形態においては、この効果を変形固定効果（耐水性）という。
【００６１】
木材板の表層部が更に硬化すると共に変形固定効果（耐水性）が向上する理由については定かではないが、本発明者らは以下のように考えている。上述のように、アクリル系モノマーが木材板の内部空隙（細胞内腔）への充填効率が良好であることに加え、細胞内腔においてメチロール化樹脂プレポリマーがアクリル系モノマーと相互作用して、細胞内腔の樹脂充填効果を更に向上させる。また、メチロール化樹脂プレポリマーが細胞壁内に浸透して化学的に結合することにより、細胞壁の固定化が安定して変形固定効果（耐水性）が向上する。
【００６２】
ここで、メチロール化樹脂プレポリマーとしては、例えば、尿素、メラミン、フェノール、フラン或いはこれらの組合せとホルムアルデヒドとの予備縮合物が挙げられる。特に、フェノール樹脂プレポリマー（フェノール樹脂と呼ばれるレゾール又はノボラック）、メチロール化メラミン（例えば、トリメチロールメラミン、ヘキサメチロールメラミン）、及び、環状尿素化合物のホルムアルデヒド付加物（例えば、グリオキサール樹脂と呼ばれるジメチロールジヒドロキシエチレン尿素）などが挙げられる。
【００６３】
本実施形態においては、これらのメチロール化樹脂プレポリマーの中でも、レゾールタイプのフェノール樹脂プレポリマーを使用することが好ましい。なお、レゾールタイプのフェノール樹脂プレポリマーは、特に触媒を必要とせずアルカリサイドにおいても高温処理によって重合する。一方、グリオキサール樹脂などの環状尿素化合物を使用する場合には、酸触媒などを併用するようにしてもよい。
【００６４】
本実施形態において、フェノール樹脂プレポリマーを使用する場合には、比較的小さな分子であることが好ましい。例えば、数平均分子量で１０００以下、好ましくは５００以下、更に好ましくは３００以下であることがよい。また、粘度で表すと、有効成分濃度にもよるが有効成分５０〜７０重量％水溶液の場合、５００ｍＰｓ以下、好ましくは３００ｍＰｓ以下、更に好ましくは１８０ｍＰｓ以下であることがよい。粘度が５００ｍＰｓ以下であることにより、フェノール樹脂プレポリマーが細胞内腔への充填のみでなく細胞壁内への浸透もなされることとなる。
【００６５】
なお、フェノール樹脂プレポリマーが水溶液であることから、これに併用する（メタ）アクリル酸エステル系モノマーは、水溶性又はフェノール樹脂親和性を有するものであり、これらを混合した溶液が安定して木材板の表層部に注入されることが好ましい。また、注入工程における樹脂前駆体又はこれを含有する溶液（以下、これらを「樹脂液」ともいう）の注入手段は、特に限定するものではないが、一般の刷毛塗り、ローラー塗り、常圧含浸、又は減圧・加圧含浸など一般的な手段を採用すればよい。
【００６６】
なお、木材板の表層部への樹脂液の注入量に関しては、特に限定するものではなく、使用する木材板の樹種などと要求される表面硬度によって適宜選定すればよい。但し、樹脂液の注入量が少なく且つ効果が大きいことが好ましい。なお、樹脂液の注入量に関しては、後述の実施例１〜３において詳述する。
【００６７】
図３は、減圧・加圧装置を使用した注入工程の概要図である。図３において、表層部に複数の微細孔が開孔した木材板６が圧力容器７の内部に収容され、微細孔が開孔した表層部８を下方に向けて樹脂液９に浸漬されている。本実施形態においては、このように微細孔が開孔した表層部８のみを樹脂液９に浸漬することにより、微細孔が開孔した表層部に選択的に樹脂液を注入することができる。なお、圧力容器７の減圧・加圧操作１０については、注入する木材板の樹種等、微細孔の数、樹脂液の粘度などを考慮して適宜選定すればよい。
【００６８】
図４は、樹脂液を注入した木材板の状態を示す（Ａ）平面と（Ｂ）断面の写真である。なお、木材板６の平面（Ａ）は板目面６ａであり、断面（Ｂ）は木口断面６ｂである。図４において、樹脂液９を着色（実際には赤色に着色）しているので、樹脂液９が木材板６の表層部８のみに注入されていることが分かる。
【００６９】
＜圧密化工程＞
圧密化工程においては、注入工程後の木材板の表層部を加熱すると共に当該表層部を略垂直な方向から圧縮して、表層部のみを圧密化する。具体的には、表層部に樹脂液を注入した木材板を加温し、この加温された木材板に対して、表層部に垂直な方向から所定の圧縮力を加えて圧縮する。更に、この圧縮力を維持した状態で、同温度又は昇温して所定温度下で所定時間維持した後、圧密化工程を完了する。
【００７０】
なお、本実施形態における圧密化には、通常の平板プレス装置を使用することができる。また、圧密化条件は、特に限定するものではなく、従来の木材の圧縮加工と同様に行うことができる。まず、木材板の表層部を平板プレス装置のプレス盤で加圧せずに所定温度に予備加熱する。所定温度とは、樹脂前駆体が注入された表層部が軟化する温度であって、注入した樹脂前駆体が重合又は縮合する温度と同じであってもよい。例えば、１００℃〜２００℃の温度範囲内であり、好ましくは、１２０〜１５０℃の温度範囲内である。なお、予備加熱時間は、樹脂前駆体が注入された表層部が軟化するまでの時間でよい。例えば、２０秒〜５分の時間範囲内である。
【００７１】
次に、所定温度を維持或いは昇温して樹脂前駆体が重合又は縮合する温度とした状態で平板プレス装置の上下プレス盤の圧縮力を所定圧力に設定して、所定時間で加熱圧縮する。この所定圧力とは、軟化した表層部のみが圧密化される圧力であって、木材板全体が変形を生じることのない圧力とすることが好ましい。例えば、１〜１０ＭＰａの圧力範囲内であり、好ましくは、１〜５ＭＰａの圧力範囲内である。また、所定時間とは、圧密化する木材板の樹種などにより適宜選定するものであるが、注入した樹脂前駆体が重合又は縮合を完了する時間以上であることが好ましい。例えば、１０分〜１２０分の時間範囲内であり、好ましくは、３０分〜１００分の時間範囲内である。
【００７２】
この圧密化工程によって、軟化した表層部が選択的に圧密化される。これは、注入された樹脂が加熱される作用により、樹脂が注入された内層部のみが軟化することによるものと考えられる。よって、注入する樹脂前駆体の種類と量、及びプレス盤の圧縮力を適宜選定することにより、樹脂が注入されていない部分が圧密化されない程度の低い圧縮力で、主に木材板の表層部が圧縮された表層圧密木材を得ることができる。なお、この上下プレス盤に特定の断面形状をもつ金型を用いることで、特定の形状を表層圧密木材に与えることもできる。また、凹凸形状をもった金型を用いることで表層部にその模様を転写させることも可能である。
【００７３】
図５は、圧密化工程における表層圧密化の様子を示す概要図である。図５において、樹脂液９を表層部８に注入した木材板６は、平板プレス装置１１によって表層圧密化される。図５においては、木材板６の木口断面６ｂを示している。木材板６は、上下プレス盤１１ａ、１１ｂによって木口断面６ｂに垂直な圧縮力１２により、表層部８のみが圧密化される。
【００７４】
＜樹脂化工程＞
樹脂化工程においては、注入工程で表層部に注入した樹脂前駆体を重合又は縮合して樹脂成分を形成し、当該樹脂成分を圧密化された表層部に充填する。なお、本実施形態においては、上述の圧密化工程において、樹脂化工程が同時に進行する。具体的には、圧密化工程の加熱圧縮の操作により、木材板の表層部が上述の所定温度及び所定時間加熱される。この条件において、表層部に注入された樹脂前駆体が重合又は縮合して高分子量の樹脂成分を形成する。この樹脂成分のうち、主に（メタ）アクリル酸エステル系モノマーが重合して細胞内腔に充填される。
【００７５】
このとき、木材板の表層部は圧密化され、その容積を減少している。一方、（メタ）アクリル酸エステル系モノマーは、上述のように、重合による硬化収縮率が低く容積を維持している。これらのことにより、容積の減少した細胞内腔への樹脂成分の充填効率が更に良好となり、表層圧密木材の表面硬度が向上する。一方、樹脂成分のうち、フェノール樹脂プレポリマーは、細胞内腔への充填において（メタ）アクリル酸エステル系モノマーと相互作用すると共に、細胞壁内に浸透して化学的に結合することにより、細胞壁の固定化が安定して変形固定効果（耐水性）が向上する。
【００７６】
図６は、表層圧密木材の（Ａ）樹脂液注入前と（Ｂ）樹脂液注入後・圧密化前と（Ｃ）圧密化後の木口断面の状態を示す概念図である。図６において、（Ａ）樹脂液注入前の木口断面６ｂには、複数の仮道管１３の内腔が空洞の状態にある。また、表層部８には、樹脂液９が注入されておらず圧密化もされていない。これに対して、（Ｂ）樹脂液注入後・圧密化前の木口断面６ｂには、複数の仮道管１３のうち表層部８の仮道管１３ａには、表層部８に注入された樹脂液９のうち一方の樹脂液９ａが注入されている。なお、本実施形態においては、表層部８の仮道管１３ａのうち全ての仮道管１３ａに樹脂液９が注入される必要がない。また、樹脂液９のうち他方の樹脂液９ｂは、表層部８の仮道管１３ａの細胞壁内に浸透している。
【００７７】
これらに対して、（Ｃ）圧密化後の木口断面６ｂには、複数の仮道管１３のうち表層部８の仮道管１３ａが圧密化されている。更に、圧密化された仮道管１３ａには、表層部８に注入された樹脂液９が圧密化による加熱の過程で重合又は縮合した樹脂成分１４のうち一方の樹脂成分１４ａ（樹脂液９ａを起源とする）が全ての内腔に充填されている。このように、本実施形態においては、表層部８の仮道管１３が圧密化されて容積を減ずるので、圧密化前の仮道管１３に注入する樹脂液９の量を節約することができる。また、樹脂成分１４のうち他方の樹脂成分１４ｂ（樹脂液９ｂを起源とする）は、圧密化された仮道管１３ａの細胞壁内で化学的に結合している。このことにより、細胞壁の固定化が安定して変形固定効果（耐水性）が向上している。
【００７８】
図７は、表層圧密木材の木口断面を示す写真である。この表層圧密木材は、元の厚さ３６ｍｍのスギ材の表層部８に開孔した複数の微細孔を介して樹脂液を注入し表層圧密化を行ったものであり、圧密化後の厚さが３３ｍｍであった。図７において、内層部１５に比べて表層部８が大きく圧密化されていることが分かる。また、図８は、図７の木口断面において表層部付近を拡大した実体顕微鏡写真である。図８においても、内層部１５に比べて表層部８が大きく圧密化されていることが年輪の密度により鮮明に現われている。
【００７９】
図９は、図７の木口断面において木材表面から内層部に向けての密度の変化を示すグラフである。図９において、この表層圧密木材の内層部（木材内部；深さ６ｍｍ〜８ｍｍ）の密度は、約０．４ｇ／ｃｍ３であることが分かる。これに対して、表層圧密木材の表面（深さ０ｍｍ）における密度は、約１．０ｇ／ｃｍ３である。このグラフから、本実施形態に係る表層圧密木材において、樹脂液を注入された表層部及びその付近が圧密化された傾斜性能を有していることが分かる。
【００８０】
以下、本発明に係る表層圧密木材を各実施例に従って詳細に説明する。なお、本発明は、下記に示す各実施例にのみ限定されるものではない。
【実施例１】
【００８１】
本実施例１は、表層圧密化する木材として易注入材であるスギ辺材を使用し、微細孔の開孔密度、樹脂液の注入量、及び表面硬度との関係について確認した。
【００８２】
＜微細孔形成工程＞
本実施例１の微細孔形成工程においては、上述のＵＶレーザインサイジングを利用して、スギ辺材に対して予め設定しておいたレーザ発信器の出力と照射時間により、孔径約６０μｍ、開孔深度約４ｍｍの微細孔を開孔密度０〜６６７個／ｃｍ２の範囲で有する試料を作製した。
【００８３】
＜注入工程＞
本実施例１の注入工程においては、樹脂前駆体として、メタクリル酸エステルのモノマー；ダイヤカイトＰＦ‐２７３０（東栄化成株式会社製）を樹脂液として使用し、所定量の重合開始剤（アゾビスイソブチロニトリル）を併用した。ダイヤカイトＰＦ‐２７３０はモノマー単独であり、有効成分比率１００％とした。なお、本実施例１においては、フェノール樹脂プレポリマーなど他の樹脂前駆体を併用しなかった。本実施例１においては、樹脂液の注入は、刷毛塗りによる塗布で行った。塗布は、微細孔が開孔した表面に液体が造膜されるまで行った。樹脂液の注入量に及ぼす穿孔密度の影響を表１に示す。
【００８４】
＜圧密化工程及び樹脂化工程＞
本実施例１においては、上述の平板プレス装置を使用して、圧密化工程と樹脂化工程とを同時に行った。平板プレス装置の条件は、処理温度１３０℃、予備加熱３０秒、プレス圧力１．７ＭＰａ、プレス時間３０分として、スギ辺材の表層部に樹脂成分を充填した。次に、作製後の試料の表面に付着した樹脂層を除去するために、表面を自動かんな盤により０．５ｍｍ切削した。作製した試料（実施例１−１、１−２、１−３）及び比較のための試料を表１に示す。
【００８５】
＜評価＞
各試料について「表面の硬さ」と「耐衝撃性」の評価を行った。「表面の硬さ」の評価はＪＩＳ Ｚ ２１０１「木材の試験方法」における「ブリネル硬さ」を評価した。また、「耐衝撃性」の評価は、「デュポン衝撃試験器」を使用し、５００ｇの重りを高さ３００ｍｍから落下させ、先端の直径１／２インチの圧子によって表面に衝撃を加えた後に圧痕深さを測定した。なお、測定部位は、各試料とも早材部を使用した。「表面の硬さ」と「耐衝撃性」の評価結果を表１に示す。なお、表１の比較試料において、「ｃｏｎｔｒｏｌ」は未加工のスギ辺材の値であり、「圧密なし」は樹脂成分の充填は行っているが表層部を圧密化していない試料の値である。
【００８６】
【表１】
2018165030.tif 000003
【００８７】
表１から分かるように、微細孔の開孔及び開孔密度の増加に伴って樹脂液の注入量が増加する。比較試料（試料９）の開孔密度６６７個／ｃｍ２においては、非常に多くの樹脂液を注入することができる。また、未処理材（試料１）の硬さは４Ｎ、デュポン衝撃試験による圧痕深さは１．２ｍｍであるのに対し、比較試料（試料９）では表層圧密化することなく良好な物性が得られている。よって、本実施例１においては、比較試料（試料９）を一つのベンチマークと考えることにする。しかし、比較試料（試料９）においては、樹脂液の注入量を多く使用する必要があり経済的ではない。一方、樹脂液を注入しない比較試料（試料２）では、表層圧密化によって未処理材（試料１）に比べて物性が若干向上しているが、実用的に十分な性能ではない。
【００８８】
そこで、表１において、樹脂液の注入量が比較的少ない試料４〜８を比較する。これらの試料において、樹脂成分の充填のみを行い表層圧密化を行わない比較試料（試料５、７）においては、未処理材（試料１）に比べ物性の向上が十分ではない。これに対して、樹脂成分の充填と表層圧密化とを併用する実施例１−１、１−２、１−３（試料４、６、８）においては、使用する樹脂液の注入量が比較試料（試料９）に比べ非常に少なくても良好な物性が得られていることが分かる。
【００８９】
なお、実施例１−１、１−２、１−３（試料４、６、８）を比較すると、実施例１−１（試料４）に対して実施例１−２、１−３（試料６、８）の物性がより優れている。これらのことから、樹脂成分の充填と表層圧密化とを併用することで、開孔密度を低くして樹脂液の使用量を減らした場合でも良好な物性が得られることが分かる。また、スギ辺材の様な易注入材においては、開孔密度が１０個／ｃｍ２以上で効果が認められる。更に、開孔密度が１５個／ｃｍ２以上においては、ベンチマークとした比較試料（試料９）に対応する性能が得られ、易注入材においては、この開孔密度が適当であると判断する。
【実施例２】
【００９０】
本実施例２は、表層圧密化する木材として難注入材であるカラマツ心材を使用し、微細孔の開孔密度、樹脂液の注入量、及び表面硬度との関係について確認した。
【００９１】
＜微細孔形成工程＞
本実施例２の微細孔形成工程においては、上述のＵＶレーザインサイジングを利用して、カラマツ心材に対して予め設定しておいたレーザ発信器の出力と照射時間により、孔径約６０μｍ、開孔深度約３ｍｍの微細孔を開孔密度０〜６６７個／ｃｍ２の範囲で有する試料を作製した。
【００９２】
＜注入工程＞
本実施例２の注入工程においては、上記実施例１と同様に、樹脂前駆体として、メタクリル酸エステルのモノマー；ダイヤカイトＰＦ‐２７３０（東栄化成株式会社製）を樹脂液として使用し、所定量の重合開始剤（アゾビスイソブチロニトリル）を併用した。ダイヤカイトＰＦ‐２７３０はモノマー単独であり、有効成分比率１００％とした。なお、本実施例２においては、フェノール樹脂プレポリマーなど他の樹脂前駆体を併用しなかった。本実施例２においては、樹脂液の注入は、刷毛塗りによる塗布で行った。塗布は、微細孔が開孔した表面に液体が造膜されるまで行った。樹脂液の注入量に及ぼす穿孔密度の影響を表２に示す。
【００９３】
＜圧密化工程及び樹脂化工程＞
本実施例２においては、上記実施例１と同様に、上述の平板プレス装置を使用して、圧密化工程と樹脂化工程とを同時に行った。平板プレス装置の条件は、処理温度１３０℃、予備加熱３０秒、プレス圧力３．４ＭＰａ、プレス時間３０分として、カラマツ心材の表層部に樹脂成分を充填した。次に、作製後の試料の表面に付着した樹脂層を除去するために、表面を自動かんな盤により０．５ｍｍ切削した。作製した試料（実施例２−１、２−２）及び比較のための試料を表２に示す。
【００９４】
＜評価＞
各試料について「表面の硬さ」と「耐衝撃性」の評価を行った。これらの評価は、上記実施例１と同様の方法により行った。「表面の硬さ」と「耐衝撃性」の評価結果を表２に示す。なお、表２の比較試料において、「ｃｏｎｔｒｏｌ」は未加工のカラマツ心材の値であり、「圧密なし」は樹脂成分の充填は行っているが表層部を圧密化していない試料の値である。
【００９５】
【表２】
2018165030.tif 000004
【００９６】
表２から分かるように、上記実施例１と同様に、微細孔の開孔及び開孔密度の増加に伴って樹脂液の注入量が増加する。比較試料（試料２２）の開孔密度６６７個／ｃｍ２においては、非常に多くの樹脂液を注入することができる。また、未処理材（試料１０）の硬さは７Ｎ、デュポン衝撃試験による圧痕深さは０．９ｍｍであるのに対し、比較試料（試料２２）では表層圧密化することなく良好な物性が得られている。よって、本実施例２においては、比較試料（試料２２）を一つのベンチマークと考えることにする。しかし、比較試料（試料２２）においては、樹脂液の注入量を多く使用する必要があり経済的ではない。一方、樹脂液を注入しない比較試料（試料１１）では、表層圧密化によって未処理材（試料１０）に比べて物性が若干向上しているが、実用的に十分な性能ではない。
【００９７】
そこで、表２において、樹脂液の注入量が比較的少ない試料１３〜１６を比較する。これらの試料において、樹脂成分の充填のみを行い表層圧密化を行わない比較試料（試料１３、１５）においては、未処理材（試料１０）に比べ物性の向上が十分ではない。これに対して、樹脂成分の充填と表層圧密化とを併用する実施例２−１、２−２（試料１４、１６）においては、ベンチマークと考えられる比較試料（試料２２）の開孔密度６６７個／ｃｍ２に比べ、使用する樹脂液の注入量が非常に少なくても良好な物性が得られていることが分かる。
【００９８】
これらのことから、樹脂成分の充填と表層圧密化とを併用することで、開孔密度を低くして樹脂液の使用量を減らした場合でも良好な物性が得られることが分かる。また、カラマツ心材の様な難注入材においては、樹脂液を塗布する場合には開孔密度が１００個／ｃｍ２以上が適当であると判断する。しかし、上記実施例１のスギ辺材に比べ開孔密度が１００個／ｃｍ２以上と多い。そこで、下記実施例３において減圧・加圧法による樹脂液の注入を検討する。
【実施例３】
【００９９】
本実施例３は、上記実施例２と同様に、表層圧密化する木材として難注入材であるカラマツ心材を使用し、微細孔の開孔密度、樹脂液の注入量、及び表面硬度との関係について確認した。
【０１００】
＜微細孔形成工程＞
本実施例３の微細孔形成工程においては、上記実施例２と同様に、上述のＵＶレーザインサイジングを利用して、カラマツ心材に対して予め設定しておいたレーザ発信器の出力と照射時間により、孔径約６０μｍ、開孔深度約３ｍｍの微細孔を開孔密度０〜６６７個／ｃｍ２の範囲で有する試料を作製した。
【０１０１】
＜注入工程＞
本実施例３の注入工程においては、上記実施例１と同様に、樹脂前駆体として、メタクリル酸エステルのモノマー；ダイヤカイトＰＦ‐２７３０（東栄化成株式会社製）を樹脂液として使用し、所定量の重合開始剤（アゾビスイソブチロニトリル）を併用した。ダイヤカイトＰＦ‐２７３０はモノマー単独であり、有効成分比率１００％とした。なお、本実施例３においては、フェノール樹脂プレポリマーなど他の樹脂前駆体を併用しなかった。本実施例３においては、樹脂液の注入は、上記実施例１及び２とは異なり、上述の減圧・加圧法による樹脂液の注入で行った（図３参照）。樹脂液の注入量に及ぼす穿孔密度の影響を表３に示す。
【０１０２】
＜圧密化工程及び樹脂化工程＞
本実施例３においては、上記実施例１と同様に、上述の平板プレス装置を使用して、圧密化工程と樹脂化工程とを同時に行った。平板プレス装置の条件は、処理温度１３０℃、予備加熱３０秒、プレス圧力３．４ＭＰａ、プレス時間３０分として、カラマツ心材の表層部に樹脂成分を充填した。次に、作製後の試料の表面に付着した樹脂層を除去するために、表面を自動かんな盤により０．５ｍｍ切削した。作製した試料（実施例３−１、３−２）及び比較のための試料を表３に示す。
【０１０３】
＜評価＞
各試料について「表面の硬さ」と「耐衝撃性」の評価を行った。これらの評価は、上記実施例１と同様の方法により行った。「表面の硬さ」と「耐衝撃性」の評価結果を表３に示す。なお、表３の比較試料において、「ｃｏｎｔｒｏｌ」は未加工のカラマツ心材の値であり、「圧密なし」は樹脂成分の充填は行っているが表層部を圧密化していない試料の値である。
【０１０４】
【表３】
2018165030.tif 000005
【０１０５】
表３から分かるように、上記実施例２と同様に、微細孔の開孔及び開孔密度の増加に伴って樹脂液の注入量が増加する。また、未処理材（試料１０）及び比較試料（試料１１、２２）は、上記実施例２と同様の値を使用する。本実施例３においては、減圧・加圧法による樹脂液の注入を行うので、塗布法による比較試料（試料２２）と同程度或いはそれ以上の樹脂量が注入される。これは、本実施例３においては、小片の試料を図３に示す減圧・加圧法で処理したため、木材板の木口（木材板の繊維方向に垂直な断面）からも多くの樹脂液が注入されるものと考察する。
【０１０６】
そのため、実験の試料サイズでは比較試料（試料１７）の開孔密度０個／ｃｍ２においても一定の注入量が得られている。しかし、工業的に現実的な長尺の木材板では木口からの樹脂液の注入は期待できない。これらのことから、微細孔による注入量の増加量は、単純に０個／ｃｍ２の場合の注入量との差分で判断する必要があると考察した。これらのことから、比較試料（試料１８、１９）の開孔密度３６個／ｃｍ２の実施の注入量はおよそ２００ｇ／ｍ２と推測される。同様に、比較試料（試料２０、２１）の開孔密度５０個／ｃｍ２の開孔面からの実質の注入量は１１７０ｇ／ｍ２と推測される。
【０１０７】
上記考察に基づけば、開孔密度３６個／ｃｍ２において、塗布の場合の開孔密度１００個／ｃｍ２に相当する注入量が得られる（上記実施例２の表２、試料１３、１４参照）。また、開孔密度５０個／ｃｍ２において、塗布の場合の比較試料（試料２２）の開孔密度６６７個／ｃｍ２に相当する注入量が得られる。
【０１０８】
そこで、表３において、試料１８〜２１を比較する。これらの試料において、樹脂成分の充填のみを行い表層圧密化を行わない比較試料（試料１８、２０）においては、未処理材（試料１０）に比べ物性の向上が十分ではない。これに対して、樹脂成分の充填と表層圧密化とを併用する実施例３−１、３−２（試料１９、２１）においては、ベンチマークと考えられる比較試料（試料２２）の開孔密度６６７個／ｃｍ２と同等の良好な物性が得られていることが分かる。
【０１０９】
これらのことから、樹脂成分の充填と表層圧密化とを併用することで、開孔密度を低くして樹脂液の使用量を減らした場合でも良好な物性が得られることが分かる。また、カラマツ心材の様な難注入材においては、開孔密度が３６個／ｃｍ２以上、好ましくは５０個／ｃｍ２以上が適当であると判断する。
【実施例４】
【０１１０】
本実施例４においては、易注入材のスギ辺材に対して樹脂前駆体として（メタ）アクリル酸エステル系モノマーとフェノール樹脂プレポリマーとを併用した際に、各樹脂の配合比率と表層圧密木材の表面品位との関係を比較した。
【０１１１】
＜微細孔形成工程＞
本実施例４の微細孔形成工程においては、上記実施例１と同様に、上述のＵＶレーザインサイジングを利用して、スギ辺材に対して予め設定しておいたレーザ発信器の出力と照射時間により、孔径約６０μｍ、開孔深度約４ｍｍの微細孔を開孔密度３３３個／ｃｍ２を有する試料を作製した。
【０１１２】
＜注入工程＞
本実施例４の注入工程においては、樹脂前駆体として、メタクリル酸エステルのモノマー；ダイヤカイトＰＦ‐２７３０（東栄化成株式会社製）、及び、レゾールタイプのフェノール樹脂プレポリマー；ＢＲＬ‐１２０Ｚ（アイカＳＤＫフェノール株式会社製）を併用し、これらの混合比率を変化させた樹脂液を９種類作成した。なお、ダイヤカイトＰＦ‐２７３０に対して所定量の重合開始剤（アゾビスイソブチロニトリル）を併用した。
【０１１３】
まず、メタクリル酸エステルのモノマー；ダイヤカイトＰＦ‐２７３０（以下、本実施例４において「アクリル樹脂」という）はモノマー単独であり、有効成分比率１００％とした。また、このアクリル樹脂の粘度は、８ｍＰａ・ｓ（２０℃）である。一方、フェノール樹脂プレポリマー；ＢＲＬ‐１２０Ｚ（以下、本実施例４において「フェノール樹脂」という）の有効成分比率は、熱硬化後の固形物の残量から７１．４％と算出した。また、このフェノール樹脂水溶液の粘度は、１７０ｍＰａ・ｓ（２５℃）である。
【０１１４】
これらの有効成分比率から、混合した樹脂液中のフェノール樹脂の固形分の重量％比率が、７０％、６０％、５０％、４０％、３０％、２５％、２０％、１０％、０％（アクリル樹脂１００％）となるように、フェノール樹脂（７１．４％水溶液）をアクリル樹脂（モノマー１００％）で希釈して９種類の樹脂液を調整した。本実施例４においては、上記配合の９種類の樹脂液の注入は、刷毛塗りによる塗布で行った。
【０１１５】
＜圧密化工程及び樹脂化工程＞
本実施例４においては、上記実施例１と同様に、上述の平板プレス装置を使用して、圧密化工程と樹脂化工程とを同時に行った。平板プレス装置の条件は、処理温度１３０℃、予備加熱３０秒、プレス圧力１．７ＭＰａ、プレス時間３０分として、スギ辺材の表層部に樹脂成分を充填した。次に、作製後の試料の表面に付着した樹脂層を除去するために、表面を自動かんな盤により０．５ｍｍ切削した。作製した試料（実施例４−１〜４−９）における各樹脂液の混合比率と注入量を表４に示す。
【０１１６】
＜評価＞
各試料について「外観（表面品位）」の評価を行った。外観評価は目視により行い、外観良好（〇）、外観不良（×）で評価した。評価結果を表４に示す。また、一部の試料に対して「表面の硬さ」と「耐衝撃性」の評価を行った。これらの評価は、上記実施例１と同様の方法により行った。
【０１１７】
【表４】
2018165030.tif 000006
【０１１８】
表４から分かるように、樹脂液中のアクリル樹脂の比率が減少（フェノール樹脂の比率が増加）するにつれて、スギ辺材の表層部への注入量が徐々に減少している。なお、本実施例４における「表面の硬さ」と「耐衝撃性」の評価は、実施例４−１及び４−９でのみ行ったが、いずれの物性も良好であり混合比率を変化させた他の試料においても同様であると解釈した。
【０１１９】
図１０は、混合した樹脂液中のフェノール樹脂の濃度と注入量の関係を示すグラフである。表４及び図１０から、スギ辺材の表層部への注入量は、実施例４−１（アクリル樹脂１００％）が最も多いことに対して、実施例４−９（フェノール樹脂７０％）が最も少なくなっており、約４倍もの差異がある。
【０１２０】
これについては、各樹脂の粘度に依存することが考えられる。上述のように、アクリル樹脂の粘度が８ｍＰａ・ｓ（２０℃）であることに対して、フェノール樹脂水溶液の粘度は１７０ｍＰａ・ｓ（２５℃）と大きな値を示している。従って、混合した樹脂液中のフェノール樹脂の比率が大きくなるにつれて、樹脂液自体の粘度が上昇して表層部への浸透に影響を及ぼしたものと考えられる。
【０１２１】
なお、上記実施例１の表１から明らかなように、本実施例４で使用した開孔密度３３３個／ｃｍ２有する試料は、スギ辺材に対して十分な注入量が得られるものである。このような過剰な開孔密度の試料であっても、フェノール樹脂の混合比率の増加に伴う粘度の上昇により注入量が顕著に低下したものと考えられる。
【０１２２】
次に、本実施例４においては、各樹脂の配合比率と表層圧密木材の表面品位との関係を評価した。図１１は、混合した樹脂液中のフェノール樹脂の濃度を変化させた時の表層圧密木材の表面品位を示す写真である。図１０において、フェノール樹脂の濃度が３０％及び４０％の試料（実施例４−５、４−６）では、２０％及び２５％の試料（実施例４−３、４−４）と比較して早材部分（年輪でない部分）が濃色化しており、晩材部分（年輪部分）との差が顕著に現われ不自然な外観を呈している。
【０１２３】
木材の早材部分は晩材部分よりも仮道管径が大きく、樹脂液が浸透し易い。一方、晩材部分はその逆になるため、樹脂液の粘度の影響により樹脂液の注入が不均質になったと考えられる。よって、本実施例４で使用したアクリル樹脂及びフェノール樹脂の配合比率に関しては、混合した樹脂液中のフェノール樹脂の重量パーセントにおいて、０％（１００％アクリル樹脂）から２５％（フェノール樹脂をアクリル樹脂にて希釈）が望ましい。但し、粘度の異なる他のアクリル樹脂及びフェノール樹脂を使用する場合には、それらに適した配合比率を適宜選定することが望ましい。
【実施例５】
【０１２４】
本実施例５においては、易注入材のスギ辺材に対して樹脂前駆体として（メタ）アクリル酸エステル系モノマーとフェノール樹脂プレポリマーとを併用した際に、圧密化した表層部の水膨潤による変形回復性（変形固定効果（耐水性））と表面硬度との関係を比較した。
【０１２５】
＜微細孔形成工程＞
本来は、表層圧密木材の圧密化した表層部の変形固定効果（耐水性）を確認するものであるが、本実施形態に係る表層圧密木材において圧密化する表層部が極薄いため、この部分の変形固定効果（耐水性）を確認し難く、また誤差も大きくなるものと考えた。そこで、本実施例５においては、表層部に微細孔を形成しないスギ辺材の単板の全体を圧密化したものを表層圧密木材の圧密化された表層部のモデル試料として使用した。
【０１２６】
＜注入工程＞
本実施例５の注入工程においては、樹脂前駆体として、上記実施例４と同様に、メタクリル酸エステルのモノマー；ダイヤカイトＰＦ‐２７３０（東栄化成株式会社製）、及び、レゾールタイプのフェノール樹脂プレポリマー；ＢＲＬ‐１２０Ｚ（アイカＳＤＫフェノール株式会社製）を併用し、これらの混合比率を変化させた樹脂液を３種類作成した。なお、ダイヤカイトＰＦ‐２７３０に対して所定量の重合開始剤（アゾビスイソブチロニトリル）を併用した。
【０１２７】
まず、メタクリル酸エステルのモノマー；ダイヤカイトＰＦ‐２７３０（以下、本実施例５において「アクリル樹脂」という）はモノマー単独であり、有効成分比率１００％とした。また、このアクリル樹脂の粘度は、８ｍＰａ・ｓ（２０℃）である。一方、フェノール樹脂プレポリマー；ＢＲＬ‐１２０Ｚ（以下、本実施例５において「フェノール樹脂」という）の有効成分比率は、熱硬化後の固形物の残量から７１．４％と算出した。また、このフェノール樹脂水溶液の粘度は、１７０ｍＰａ・ｓ（２５℃）である。
【０１２８】
本実施例５においては、各樹脂の有効成分比率から、以下の３種類の樹脂液１〜３を調製した。樹脂液１は、フェノール樹脂（７１．４％水溶液）を蒸発残分２０％まで水で希釈して調整した。樹脂液２は、フェノール樹脂（７１．４％水溶液）の蒸発残分が２０％となるまでアクリル樹脂（モノマー１００％）を混合して調製した。樹脂液３は、アクリル樹脂（モノマー１００％）をそのまま使用した。
【０１２９】
このようにして調整した樹脂液１〜３の注入操作は、次のようにして行った。スギ辺材の全乾試料（繊維方向５０ｍｍ×年輪の半径方向３３ｍｍ×年輪の接線方向５０ｍｍ）に対し、樹脂液１〜３をそれぞれ減圧・加圧法により含浸処理した。減圧条件は、５０ｔｏｒｒ以下で１時間、加圧条件は１．３ＭＰａで５時間とした。各樹脂液に対する試料数は３とした。
【０１３０】
＜圧密化工程及び樹脂化工程＞
本実施例５においては、上記実施例１と同様に、上述の平板プレス装置を使用して、圧密化工程と樹脂化工程とを同時に行った。平板プレス装置の条件は、処理温度１３０℃、プレス時間１２０分として、各試料に対して所定の厚さのスペーサを上下プレス盤の間に挿入することにより、圧縮率を変化させた。具体的には、年輪の半径方向３３ｍｍ（元の厚み）が、圧密化後に２３ｍｍ（圧縮率３０％）及び１５ｍｍ（圧縮率５５％）になるまで圧密した。なお、全ての試料で十分な注入量が得られているため、この段階で減少した体積に応じた量の樹脂液や水は絞り出されるが、そのまま１２０分加熱することにより、スギ辺材の全体に樹脂成分を充填すると共に圧密固定した。
【０１３１】
＜評価＞
各試料について、圧縮率５５％の試料を用いて「変形固定効果（耐水性）」の評価を行った。また、圧縮率３０％の試料を用いて「表面の硬さ」の評価を行った。各評価において圧縮率がそれぞれ異なる理由は、評価目的がそれぞれ異なるためである。すなわち、空隙の充填効果が硬さの物性に及ぼす影響を明確にするために、硬さ試験体の圧縮率は３０％とし、変形固定効果を明らかにするために、誤差を少なくする目的で、変形固定効果を調べる試料の圧縮量は大きく（圧縮率を高く）した。
【０１３２】
なお、「変形固定効果（耐水性）」の評価においては、「煮沸処理時の回復率」と「乾燥後の回復率」の両面から評価した。「煮沸処理時の回復率」は、圧密化後の試料を６０分煮沸した時に、付与した圧縮量に対して復元した量を百分率で現したものである。回復率が高いほど変形固定性能が悪いことを意味している。また、「乾燥後の回復率」は、６０分煮沸後の試験体を再度乾燥した時の試料の厚さから計算される回復率である。一方、「表面の硬さ」の評価は、上記実施例１と同様の方法により行った。  
【０１３３】
作製した試料（実施例５−１、５−２）の各評価結果を表５に示す。なお、表５の比較試料において、「ｃｏｎｔｒｏｌ」は樹脂液に替えて水を注入したものを圧密化したものであり、「含浸なし」は樹脂液及び水を含浸していない試料を圧密化したものである。
【０１３４】
【表５】
2018165030.tif 000007
【０１３５】
表５において、まず、平板プレス装置から取り出した後の試料の質量から算出される「木材の質量増加率」を比較する。何も含浸処理していない比較試料（含浸なし）及び水を含浸した比較試料（ｃｏｎｔｒｏｌ）では、質量増加率が０％であった。これに対して、比較試料（樹脂液１）では、平均２３．４％であった。また、実施例５−１（樹脂液２）では、平均６２．８％であり、実施例５−２（樹脂液３）では、平均６４．８％であった。すなわち、樹脂液の蒸発残分に応じた質量増加率となった。
【０１３６】
次に、「煮沸処理時の回復率」を比較する。何も含浸処理していない比較試料（含浸なし）及び水を含浸した比較試料（ｃｏｎｔｒｏｌ）では、試料の変形回復率がそれぞれ平均９３％、８５％であり、付与した変形が煮沸処理によりほぼ回復した。これに対して、比較試料（樹脂液１）では、平均９％であり、良好な値を示した。また、実施例５−１（樹脂液２）では平均８％であり、共に良好な値を示した。一方、実施例５−２（樹脂液３）では平均２１％であり、比較試料（含浸なし）及び比較試料（ｃｏｎｔｒｏｌ）に比べると大きく向上するが、実施例５−１（樹脂液２）及び比較試料（樹脂液１）に比べるとやや劣る。
【０１３７】
次に、「乾燥後の回復率」を比較する。何も含浸処理していない比較試料（含浸なし）及び水を含浸した比較試料（ｃｏｎｔｒｏｌ）では、試料の変形回復率がそれぞれ平均７５％、６９％であった。これに対して、比較試料（樹脂液１）では、０％であり、良好な値を示した。また、実施例５−１（樹脂液２）では０％であり、良好な値を示した。一方、実施例５−２（樹脂液３）では平均３％であり、比較試料（含浸なし）及び比較試料（ｃｏｎｔｒｏｌ）に比べると大きく向上するが、実施例５−１（樹脂液２）及び比較試料（樹脂液１）に比べるとやや劣る。
【０１３８】
これらの結果から、実施例５−２（樹脂液３）のアクリル樹脂単独の処理では、一定の変形固定効果は得られるものの、十分な耐水性があるとは言えない。一方、実施例５−１（樹脂液２）のアクリル樹脂とフェノール樹脂との併用においては、良好な耐水性が付与されることが分かる。なお、比較試料（樹脂液１）のフェノール樹脂単独の処理では、良好な耐水性が付与されるものの、下記に示すように表面硬度の点で課題がある。
【０１３９】
ここで、「表面の硬さ」を比較する。樹脂成分が充填されていない比較試料（含浸なし）及び比較試料（ｃｏｎｔｒｏｌ）では、試料の硬さは平均１１Ｎであった。３０％圧縮されているため、上記実施例１の表１の未処理材（試料１）の値４Ｎよりも高くなっている。また、比較試料（樹脂液１）では、試料の硬さは平均３１Ｎであった。フェノール樹脂の充填により未処理材３倍程度の値の向上が確認できる。これに対して、実施例５−１（樹脂液２）では平均１１７Ｎ、実施例５−２（樹脂液３）では平均１１１Ｎであり、一般的な木材の物性を超越した値であった。このことから、フェノール樹脂単独の処理では十分な空隙の充填効果が得られず、アクリル樹脂による試料ほどの強度性能が得られないものと考えられる。
【０１４０】
本実施例５に示すように、２種類の樹脂を併用することで、アクリル樹脂による十分な充填効果に伴う表面硬度の向上を得つつ、同時にフェノール樹脂による高い耐水性を持つ特性を得ることができ、本実施形態の更なる優位性が見出される。なお、このような加工においては、特別な追加工程は必要としない。２種類の樹脂の相溶性を考慮して容易に混合できる組み合わせを適宜選定すればよい。
【０１４１】
以上のことから、本発明によれば、スギ材などの軟質木材を使用することができ、表面硬度などの物性に優れると共に均質な性能を有し、且つ従来に比べ製造コストが低減できるので、多様な用途で実用的に使用することができる表層圧密木材及びその製造方法を提供することができる。
【０１４２】
なお、本発明の実施にあたり、上記実施形態及び各実施例に限らず次のような種々の変形例が挙げられる。
（１）上記実施形態においては、木材板の表層部のみに樹脂成分を充填すると共に、この部分を圧密化するものである。このことにより、表層部と内層部とで全く異なった物性を有する木質素材を構成する。従って、用途に合わせて表層部の厚さと内層部の厚さを適宜調整することができる。従って、必要により圧密化する表層部を厚く、内層部を薄くすることもできる。更に、場合によっては、本発明の技術によって木材薄板の全面に樹脂成分を充填すると共に、薄板全体を圧密化した硬質圧密木材を作製するようにしてもよい。
（２）上記実施形態においては、主に軟質木材であるスギ材を使用して説明した。また、易注入材であるスギ辺材と難注入材であるカラマツ心材を使用して説明した。しかし、これらに限るものではなく、他の軟質木材或いは軟質木材以外の通常の木材など、様々な樹種及び部位を使用するようにしてもよい。
（３）上記実施形態においては、樹脂前駆体として（メタ）アクリル酸エステル系モノマーの単独、或いは、（メタ）アクリル酸エステル系モノマーとフェノール樹脂プレポリマーとの併用で説明した。しかし、これらに限るものではなく、上述したように他の樹脂前駆体を１種単独又は２種以上併用して使用するようにしてもよい。
（４）上記実施形態においては、木材板の表層部に樹脂成分を充填すると共に圧密化するものであるが、これに限るものではなく、複数の単板を積層した積層板の最外層板の表層部に樹脂成分を充填すると共に圧密化するようにしてもよい。
（５）上記実施形態においては、木材板の一方の表層部に樹脂成分を充填すると共に圧密化するものであるが、これに限るものではなく、木材板の表裏両面の表層部に樹脂成分を充填すると共に樹脂成分を充填した両面を圧密化するようにしてもよい。また、木口面を除く全ての面の表層部に樹脂成分を充填すると共に樹脂成分を充填した全ての面を圧密化するようにしてもよい。
【符号の説明】
【０１４３】
１…レーザ発信器、２…レーザ光、３…スキャンニングミラー、
３ａ、３ｂ…回転モータ、４…集光レンズ、５…ＸＹステージ、
６…木材板、６ａ…板目面、６ｂ…木口断面、
７…圧力容器、８…表層部、９…樹脂液、１０…減圧・加圧操作、
１１…平板プレス装置、１１ａ、１１ｂ…プレス盤、１２…圧縮力、
１３、１３ａ…仮道管、１４、１４ａ、１４ｂ…樹脂成分、１５…内層部。
【図１】
2018165030.tif 000008
【図２】
2018165030.tif 000009
【図３】
2018165030.tif 000010
【図４】
2018165030.tif 000011
【図５】
2018165030.tif 000012
【図６】
2018165030.tif 000013
【図７】
2018165030.tif 000014
【図８】
2018165030.tif 000015
【図９】
2018165030.tif 000016
【図１０】
2018165030.tif 000017
【図１１】
2018165030.tif 000018